(57)【要約】【課題】白紙光沢度が高く、かつ優れたインク吸収性、インク定着性、塗工層強度を有し、インクジェット商業印刷機を用いて高品質の印刷物が得られるインクジェット印刷用塗工紙を提供する。【解決手段】基紙２上の少なくとも一方の面２ａに、顔料及びバインダーを含有する塗工層３を有するインクジェット印刷用塗工紙１において、バインダーは、ガラス転移点が１０℃以上６０℃以下のラテックス（ａ）を含むインクジェット印刷用塗工紙１とする。塗工層３が、顔料１００質量部に対して、ガラス転移点が１０℃以上６０℃以下のラテックス（ａ）を５質量部以上４０質量部以下含有するものであってもよい。【選択図】図１
2015057316.tif 000002
【特許請求の範囲】
【請求項１】
基紙上の少なくとも一方の面に、顔料及びバインダーを含有する塗工層を有するインクジェット印刷用塗工紙において、
前記バインダーは、ガラス転移点が１０℃以上６０℃以下のラテックス（ａ）を含むことを特徴とするインクジェット印刷用塗工紙。
【請求項２】
前記塗工層が、顔料１００質量部に対して、ガラス転移点が１０℃以上６０℃以下のラテックス（ａ）を５質量部以上４０質量部以下含有するものである請求項１記載のインクジェット印刷用塗工紙。
【請求項３】
前記バインダーが、更にガラス転移点が０℃以下のラテックス（ｂ）を含有するものであり、ガラス転移点が０℃以下のラテックス（ｂ）と、ガラス転移点が１０℃以上６０℃以下のラテックス（ａ）との質量比（ｂ：ａ）が１：１〜１：６である請求項１または２記載のインクジェット印刷用塗工紙。
【請求項４】
ガラス転移点が１０℃以上６０℃以下のラテックス（ａ）の粒子径が、１５０ｎｍ以上２５０ｎｍ以下である請求項１〜３のいずれか一項に記載のインクジェット印刷用塗工紙。
【請求項５】
ガラス転移点が１０℃以上６０℃以下のラテックス（ａ）が、スチレン−ブタジエン共重合体ラテックスである請求項１〜４のいずれか一項に記載のインクジェット印刷用塗工紙。
【請求項６】
前記バインダーが、更に澱粉およびポリビニルアルコールの一方または両方を含有する請求項１〜５のいずれか一項に記載のインクジェット印刷用塗工紙。
【請求項７】
前記顔料に占める針状軽質炭酸カルシウムおよび焼成カオリンの一方または両方の割合が、合計で７０質量％以上である請求項１〜６のいずれか一項に記載のインクジェット印刷用塗工紙。
【発明の詳細な説明】
【技術分野】
【０００１】
本発明は、インクジェット印刷用塗工紙に関し、詳しくは、白紙光沢度が高く、かつ優れたインク吸収性、インク定着性、塗工層強度を有するインクジェット商業印刷機に適したインクジェット印刷用塗工紙に関する。
【背景技術】
【０００２】
インクジェット方式を用いて印刷するインクジェット印刷の用途は、フォトプリント、端末ＰＣ（パーソナルコンピュータ）用プリンター、ファックスまたは複写機に留まらない。インクジェット印刷は、多品種小ロット印刷、可変情報印刷を可能とする、いわゆるオンデマンド印刷分野でも実用化が進んでいる。近年、インクジェット方式では、印刷速度の高速化および画質の向上が図られている。このため、インクジェット方式を用いる印刷は、印刷ロットあたりの印刷部数が５０００部以下の、オフセット印刷が用いられていた分野にも広がりを見せている。この他、従来グラビア印刷で印刷されていた分野についても、インクジェット商業印刷の適用が検討されている。
【０００３】
インクジェット方式では、各種の方法により、インクの微小液滴を印刷用紙の表面に射出して、印刷用紙の表面に画像や文字を形成する。インクジェット方式は、高速化、フルカラー化が容易である上、出力時の騒音が低く、装置が低価格であることから、多方面で利用されている。
【０００４】
インクジェット商業印刷では、連続して印刷を行なうことが好ましい。インクジェット商業印刷では、通常、インクジェットインクを射出するインクジェットヘッドとして、ラインヘッドが採用されている。従来のインクジェットヘッドとしては、端末ＰＣ用プリンターに多く用いられているシリアル型ヘッドもある。しかし、シリアル型ヘッドを用いる場合には、印刷用紙の搬送を止めて印刷を行なう必要がある。このため、シリアル型ヘッドは、印刷用紙を搬送しながら印刷する場合には使用できない。これに対し、ラインヘッドは、印刷用紙を連続的に搬送しながら印刷できるので、輪転方式などのインクジェット商業印刷に適している。
【０００５】
最近、インクジェット商業印刷市場では、印刷速度のさらなる高速化が進められている。現在、インクジェット商業印刷機として、印刷用紙の搬送速度が６０ｍ／ｍｉｎ以上のもの、更に高速では２００ｍ／ｍｉｎを超えるものが登場している。
【０００６】
インクジェット商業印刷機では、インクジェットヘッドから印刷用紙の表面にインク液滴を射出し、画像を形成した後、印刷物を乾燥している。インクジェット商業印刷機に用いられている乾燥装置としては、いろいろな種類のものがある。例えば、乾燥装置として、ＵＶ（紫外線）ランプ、ハロゲンランプ、ＬＥＤランプ、熱風乾燥装置の他、印刷用紙を搬送する搬送ロール（ヒートロール）の表面を熱して印刷物を乾燥させるものなどがある。インクジェット商業印刷機において印刷物を乾燥させる温度は、印刷スピードや、印刷物のインク量などに応じて調整している。
【０００７】
インクジェット商業印刷機で印刷する場合に使用される印刷用紙としては、高いインク吸収性が求められる。印刷用紙のインク吸収性が不十分であると、インクの吸収ムラが生じたり、印刷物の異なる色の境界線ににじみが発生したりして、印刷品質が低下する。また、印刷用紙のインク吸収性が不十分であると、印刷用紙にインクが定着しにくくなる。
このため、印刷後に印刷用紙の表面を擦ると、印刷物からインクが脱落するといる不都合が生じる。
【０００８】
また、インクジェット印刷機は、無版印刷方式であるため、可変情報の印刷に適している。このため、インクジェット商業印刷機は、顧客情報を取り扱うドキュメントプロセッシングサービス（ＤＰＳ）や、ダイレクトメール（ＤＭ）の印刷にも広く用いられている。この用途では、文字情報などの可変情報に加えて、宣伝効果を高める写真画像や図柄の印刷も実施されている。インクジェット方式を用いて写真画像や図柄を印刷する場合、可変情報のみを印刷する場合と比較して、印刷用紙に射出されるインク量が非常に多くなる。したがって、写真画像や図柄を印刷する場合、使用される印刷用紙には、より高いインク吸収性が要求される。
【０００９】
最近、広告やカタログなどにおける宣伝効果をさらに高めるために、グロスタイプの印刷用塗工紙に、インクジェット方式を用いて写真画像や図柄を含む印刷物の印刷を行ないたいという要求が高まってきている。
従来、オフセット印刷、グラビア印刷に使用されるグロスタイプの印刷用塗工紙として、例えば、特許文献１に記載の印刷用塗被加工紙がある。この印刷用塗被加工紙は、顔料としてカオリンと重質炭酸カルシウムとを含有し、接着剤としてラテックスと澱粉とを含有する塗被液を塗工してなるものである。
しかし、従来、オフセット印刷などで用いられているグロスタイプの印刷用塗工紙は、インクジェット商業印刷機を用いて高速で連続して写真画像や図柄を印刷する場合には、インク吸収性が十分でない。
【００１０】
このため、上記の要求に対して、現在、以下に示す（１）〜（３）のいずれかの対応を行っている。
（１）グロスタイプの印刷用塗工紙を用いず、インク吸収性が良好な非塗工タイプの印刷用紙を用いてインクジェット印刷を行う。
（２）グロスタイプの印刷用塗工紙を使用して、所謂、コンポジット印刷を行なう。具体的には、写真画像や図柄は、インクジェット印刷機を用いて印刷せず、オフセット印刷機を用いて印刷する。その後、射出されるインク量の少ない可変情報のみを、インクジェット印刷機を用いて印刷する。
（３）グロスタイプの印刷用塗工紙を使用して、インクジェット印刷機のみで、写真画像や図柄を含む印刷物を超低速で印刷する。
（１）の対応を選択した場合、印刷物の品質が不十分となる。（２）（３）の対応を選択した場合、印刷物の品質は良好となるが、生産性が不十分となる。
【００１１】
従来、インクジェット方式を用いて写真画像を印刷する場合に使用される印刷用紙として、多孔質顔料を含むインク受容層が表面に設けられた印刷用紙がある。この印刷用紙は、高いインク吸収性を有している。しかし、多孔質顔料を含むインク受容層を有する印刷用紙は、表面の白紙光沢度が低い。このため、所謂マット調の印刷物しか得られなかった。
【００１２】
表面の白紙光沢度の高いインクジェット印刷用の印刷用紙としては、所謂キャスト加工を行って平滑な表面を形成したものがある。例えば、基紙上に形成した多孔質顔料を含む塗工液の塗工面に、クロムメッキ加工を施した金属ロールの平滑面を密着させる方法により製造された印刷用紙がある。
また、表面の白紙光沢度の高い他のインクジェット印刷用の印刷用紙としては、基紙上にポリエチレン樹脂を塗工し、その上に多孔質顔料を含む塗工液を塗布することにより、光沢性を発現させた所謂ＲＣ（レジンコート）ベースのものもある。
しかし、キャスト加工を行った印刷用紙もＲＣベースの印刷用紙も、製造に手間がかかり、費用が高いという問題がある。
【００１３】
また、インクジェット印刷適性を有する印刷用塗工紙としては、以下に示すように、これまで様々な研究がなされている。
例えば、特許文献２には、オフセット印刷用紙であって、高速・連続印刷するインクジェット印刷適性を併せ持つ印刷用塗工紙において、支持体に隣接する塗工層の接着剤の質量比率とスムースター透気度の範囲を規定したものが記載されている。
【００１４】
特許文献３では、原紙の少なくとも一方の面に顔料とバインダーを主成分とする塗工層を設けた印刷用塗工紙において、その塗工層に塩化カルシウムを含有させることを提案している。
特許文献４では、印刷用塗工紙の塗工層上に、炭酸カルシウム以外のカルシウム化合物を含有するオーバーコート層を設けることが記載されている。また、特許文献４では、オーバーコート層のカルシウム化合物の含有量を規定している。
【００１５】
特許文献５には、顔料とバインダーを主成分とする塗工層を設けた印刷用塗工紙が記載されている。特許文献５では、原紙にカルシウム化合物を含有すること、ならびにそのカルシウム化合物の含有量を規定している。
特許文献６には、塗工層に用いる顔料として炭酸カルシウムを規定し、その比率、および最適な坪量および表面電気抵抗値範囲を規定したフォーム用紙が記載されている。また、特許文献６には、フォーム用紙を、電子写真印刷、インクジェット印刷、オフセット印刷のいずれの印刷方式にも利用できることが記載されている。
【００１６】
特許文献７では、インクジェット記録方式及び電子写真記録方式共用の用紙において、カルボン酸を含有させることを規定している。
特許文献８には、平均二次粒子径を規定した凝集軽質炭酸カルシウムを含有させ、その最適添加量を規定した塗工液を塗工してなる多目的記録用紙が記載されている。
【先行技術文献】
【特許文献】
【００１７】
【特許文献１】特開昭５９−３０９９２号公報
【特許文献２】特開２０１１−２４６８３８号公報
【特許文献３】特開２０１２−７７３９５号公報
【特許文献４】特開２０１２−７７３９３号公報
【特許文献５】特開２０１２−７７３９２号公報
【特許文献６】特開２００８−２９７６７９号公報
【特許文献７】特開２００５−８９９３号公報
【特許文献８】特開２００５−８９９２号公報
【発明の概要】
【発明が解決しようとする課題】
【００１８】
しかしながら、特許文献２〜特許文献８に記載の印刷用塗工紙は、インク吸収性が十分でなかった。このため、特許文献２〜特許文献８に記載の印刷用塗工紙では、インクジェット商業印刷機を用いて、高速で写真画像や図柄を含む印刷物を印刷する場合に、満足できる品質の印刷物を得ることはできなかった。
【００１９】
本発明は、上記事情に鑑みなされたものであり、白紙光沢度が高く、かつ優れたインク吸収性、インク定着性、塗工層強度を有し、インクジェット商業印刷機を用いて高品質の印刷物が得られるインクジェット印刷用塗工紙を提供することを課題とする。
【課題を解決するための手段】
【００２０】
本発明者等は、上記課題を解決すべく、基紙上に設ける塗工層の材料に着目して鋭意研究を重ねた。
その結果、基紙上の少なくとも一方の面に、ガラス転移点が１０℃以上６０℃以下のラテックスを含むバインダーを含有する塗工層を設ければよいことを見出した。
【００２１】
本発明は、以下の発明を含む。
〔１〕  基紙上の少なくとも一方の面に、顔料及びバインダーを含有する塗工層を有するインクジェット印刷用塗工紙において、前記バインダーは、ガラス転移点が１０℃以上６０℃以下のラテックス（ａ）を含むことを特徴とするインクジェット印刷用塗工紙。
〔２〕  前記塗工層が、顔料１００質量部に対して、ガラス転移点が１０℃以上６０℃以下のラテックス（ａ）を５質量部以上４０質量部以下含有するものである〔１〕記載のインクジェット印刷用塗工紙。
〔３〕  前記バインダーが、更にガラス転移点が０℃以下のラテックス（ｂ）を含有するものであり、ガラス転移点が０℃以下のラテックス（ｂ）と、ガラス転移点が１０℃以上６０℃以下のラテックス（ａ）との質量比（ｂ：ａ）が１：１〜１：６である〔１〕または〔２〕記載のインクジェット印刷用塗工紙。
〔４〕  ガラス転移点が１０℃以上６０℃以下のラテックス（ａ）の粒子径が、１５０ｎｍ以上２５０ｎｍ以下である〔１〕〜〔３〕のいずれかに記載のインクジェット印刷用塗工紙。
〔５〕  ガラス転移点が１０℃以上６０℃以下のラテックス（ａ）が、スチレン−ブタジエン共重合体ラテックスである〔１〕〜〔４〕のいずれかに記載のインクジェット印刷用塗工紙。
〔６〕  前記バインダーが、更に澱粉およびポリビニルアルコールの一方または両方を含有する〔１〕〜〔５〕のいずれかに記載のインクジェット印刷用塗工紙。
〔７〕  前記顔料に占める針状軽質炭酸カルシウムおよび焼成カオリンの一方または両方の割合が、合計で７０質量％以上である〔１〕〜〔６〕のいずれか一項に記載のインクジェット印刷用塗工紙。
【発明の効果】
【００２２】
本発明のインクジェット印刷用塗工紙は、基紙上に、ガラス転移点が１０℃以上６０℃以下のラテックスを含むバインダーを含有する塗工層を有しているので、白紙光沢度が高く、かつ優れたインク吸収性、インク定着性、塗工層強度を有している。このため、本発明のインクジェット印刷用塗工紙は、インクジェット商業印刷機を用いて、高速で写真画像や図柄を含む印刷物を印刷した場合に、高品質の印刷物が得られる。
【図面の簡単な説明】
【００２３】
【図１】本発明のインクジェット印刷用塗工紙の一例を説明するための概略断面図である。
【図２】本発明のインクジェット印刷用塗工紙の他の例を説明するための概略断面図である。
【発明を実施するための形態】
【００２４】
「第１実施形態」
図１は、本発明のインクジェット印刷用塗工紙の一例を説明するための概略断面図である。図１に示すインクジェット印刷用塗工紙１は、基紙２上の一方の面２ａおよび他方の面２ｂに、塗工層３、３を有するものである。
［塗工層］
塗工層３は、顔料及びバインダーを含有している。
【００２５】
［バインダー］
図１に示すインクジェット印刷用塗工紙１は、塗工層３のバインダーが、ガラス転移点（Ｔｇ点）が１０℃以上６０℃以下のラテックス（ａ）（以下「ラテックス（ａ）」と略記する場合がある。）を含有するものである。ラテックス（ａ）を塗工層３のバインダーに含有させることにより、白紙光沢度が高くなり、優れたインク吸収性、インク定着性、塗工層強度が得られる。バインダーにラテックス（ａ）を含有させることにより、上記効果が得られるメカニズムについては、定かではないが、以下に示す理由（１）〜（４）の相乗効果によるものと推定される。
【００２６】
理由（１）
塗工層３となる塗工液を塗工して塗工紙を製造する場合、一般的には、ドライヤーなどの乾燥機を用いて、１００℃から２００℃の温風で塗工層３を乾燥させている。塗工層３のバインダーが、Ｔｇ点が１０℃以上６０℃以下のラテックス（ａ）を含有している場合、塗工層３となる塗工液を乾燥する乾燥熱により、ラテックス（ａ）の一部が溶けて皮膜化し、硬化する。ラテックス（ａ）は、顔料との決着力が強いものであるので、少量の使用で高い塗工層強度を発現する。よって、塗工液を乾燥する際に溶解した一部のラテックス（ａ）によって、良好な塗工層強度が得られる。
【００２７】
理由（２）
一方、塗工液を乾燥する乾燥熱により皮膜化しなかったラテックス（ａ）は、粒状形状が保たれた状態のまま塗工層３中に残存し、空隙を形成する。この空隙が、印刷時にインクジェット印刷用塗工紙１に射出されるインクを吸収するため、優れたインク吸収性が得られる。また、塗工層３中に形成された空隙が、塗工層３中に吸収したインクを保持するため、優れたインク定着性が得られる。
【００２８】
理由（３）
上述したように、ラテックス（ａ）は、少量の使用で高い塗工層強度を発現できる。このため、バインダーにラテックス（ａ）を含有させることにより、塗工層３中のバインダーの含有量を少なくできる。その結果、相対的に塗工層３中の顔料の含有量を多くすることができ、塗工層３のインク吸収性が向上する。
【００２９】
理由（４）
上述したように、ドライヤーなどの乾燥機を用いて塗工層３を乾燥させる際、皮膜化しないラテックス（ａ）は、粒状形態が保たれているので、バインダー成分が原紙層に浸透することなく塗工層内に止まり易くなると考えられる。このように塗工層内のバインダー成分が増加すると白紙光沢が高くなる。また、塗工層形成後に平滑化処理を実施した際の光沢向上効果も、ラテックス（ａ）を用いないときに比べて高くなる。
【００３０】
バインダーにラテックス（ａ）を含有させることによる上記効果を得るためには、Ｔｇ点が１０℃以上６０℃以下のラテックス（ａ）の中でも、Ｔｇ点が２５℃以上であるものを用いることが好ましい。ラテックス（ａ）のＴｇ点が２５℃以上であると、より優れた白紙光沢度、インク吸収性およびインク定着性が得られる。また、ラテックス（ａ）のＴｇ点は５０℃以下であることが好ましい。ラテックス（ａ）のＴｇ点が５０℃以下であると、塗工層強度がより高いものとなる。
【００３１】
Ｔｇ点が１０℃未満のラテックスを塗工層３のバインダーに含有させると、塗工層３となる塗工液を乾燥する際に、ラテックスの皮膜化が必要以上に進む。その結果、乾燥後の塗工層３の中に残存する粒状形状が保たれた状態のラテックスが不足する。したがって、インク吸収性およびインク定着性が不十分となる。
また、Ｔｇ点が６０℃を超えるラテックスを塗工層３のバインダーに含有させると、塗工層３となる塗工液を乾燥する際に、ラテックスの皮膜化がほとんど起こらない。その結果、製造されたインクジェット印刷用塗工紙１は、塗工層強度が不十分であるものとなる。
【００３２】
ラテックス（ａ）の添加部数としては、顔料１００質量部に対して、５質量部以上４０質量部以下が好ましい。ラテックス（ａ）の添加部数が５質量部以上であると、塗工液を乾燥する際に溶解するラテックス（ａ）の量を十分に確保できるとともに、粒状形状が保たれた状態のまま塗工層３中に残存するラテックス（ａ）の量を十分に確保できる。したがって、バインダーにラテックス（ａ）を含有させることによる効果が、より一層向上する。ラテックス（ａ）の添加部数は、１０質量部以上であることがより好ましい。また、ラテックス（ａ）の添加部数が４０質量部以下であると、塗工層３中の顔料の含有量を十分に多くすることができ、塗工層３のインク吸収性がより一層向上する。ラテックス（ａ）の添加部数は、２５質量部以下であることがより好ましい。
【００３３】
ラテックス（ａ）の粒子径は、１５０ｎｍ以上２５０ｎｍ以下であることが好ましい。
ラテックス（ａ）の粒子径が、１５０ｎｍ以上であると、粒状形状が保たれた状態のまま塗工層３中に残存するラテックス（ａ）による塗工層３中の空隙量を十分に確保できる。
したがって、インクジェット印刷用塗工紙１のインク吸収性およびインク定着性が、より一層向上する。また、ラテックス（ａ）の粒子径が、２５０ｎｍ以下であると、塗工液を乾燥する際に溶解するラテックス（ａ）によって、効果的に塗工層強度を向上させることができる。
【００３４】
塗工層３のバインダーは、ラテックス（ａ）と、Ｔｇ点が０℃以下のラテックス（ｂ）（以下「ラテックス（ｂ）」と略記する場合がある。）を含有することが好ましい。ラテックス（ｂ）は、塗工層３となる塗工液を乾燥する乾燥熱により容易に溶けて皮膜化する。このため、塗工層３のバインダーがラテックス（ｂ）を含有することにより、塗工液を乾燥する際のバインダーの皮膜化が促進され、塗工層強度が向上する。
【００３５】
Ｔｇ点が０℃以下のラテックス（ｂ）としては、Ｔｇ点が−５０℃以上であるものを用いることが好ましい。ラテックス（ｂ）のＴｇ点は−２０℃以下であることが好ましい。
ラテックス（ｂ）のＴｇ点が−２０℃以下であると、塗工液を乾燥する際のバインダーの皮膜化がより一層促進されて、塗工層強度がより高いものとなる。
【００３６】
ラテックス（ｂ）とラテックス（ａ）との質量比（ｂ：ａ）は１：１〜１：６であることが望ましい。ラテックス（ｂ）の質量に対するラテックス（ａ）の質量の割合が、上記質量比（ｂ：ａ）の範囲内であると、ラテックス（ａ）の含有量を十分に確保でき、より優れた白紙光沢度、インク吸収性およびインク定着性が得られる。また、ラテックス（ｂ）の質量に対するラテックス（ａ）の質量の割合が上記質量比（ｂ：ａ）の範囲内であると、ラテックス（ｂ）を含有することによる効果が顕著となり、塗工層強度がより高いものとなる。
【００３７】
ラテックス（ａ）およびラテックス（ｂ）は、上記のＴｇ点を有するラテックスであればよく、特に限定されるものではなく、例えば、スチレン−ブタジエン共重合体またはアクリロニトリル−ブタジエン共重合体などの共役ジエン系共重合体ラテックス、アクリル酸エステルまたはメタクリル酸エステルの重合体あるいはメチルメタクリレート−ブタジエン共重合体などのアクリル系共重合体ラテックス、エチレン−酢酸ビニル共重合体、塩化ビニル−酢酸ビニル共重合体などのビニル系共重合体ラテックス、ポリウレタン樹脂ラテックス、アルキド樹脂ラテックス、不飽和ポリエステル樹脂ラテックス、またはこれらの各種共重合体のカルボキシル基などの官能基含有単量体による官能基変性共重合体ラテックス、あるいはメラミン樹脂、尿素樹脂などの熱硬化合成樹脂を用いることができる。
【００３８】
これらのラテックスの中でも、顔料との強い決着力が得られるため、ラテックス（ａ）として、スチレン−ブタジエン共重合体ラテックス（ＳＢＲラテックス）を用いることが好ましい。
また、ラテックス（ｂ）としては、上記ラテックスの中で、顔料との強い決着力が得られるため、スチレン−ブタジエン共重合体ラテックス（ＳＢＲラテックス）を用いることが好ましい。
【００３９】
塗工層３のバインダーは、ラテックス（ａ）（または、ラテックス（ａ）およびラテックス（ｂ））のみであってもよいが、ラテックス（ａ）（または、ラテックス（ａ）およびラテックス（ｂ））の他に、澱粉およびポリビニルアルコールの一方または両方を含有すると更に良い。澱粉およびポリビニルアルコールは、塗工層３の強度を高めるとともに、塗工層３を形成する際に用いる塗工液の粘度調整を行う作用を有する。塗工液の粘度が適性範囲でないと、インクジェット印刷用塗工紙１の白紙光沢度の低下を招く。澱粉としては、酸化澱粉、エーテル化澱粉、カチオン化澱粉、リン酸エステル化澱粉、デキストリン等の澱粉系化合物などが挙げられる。ポリビニルアルコールとしては、完全鹸化ポリビニルアルコール、部分鹸化ポリビニルアルコール、カルボキシ変性ポリビニルアルコール、アセトアセチル変性ポリビニルアルコール、ケイ素変性ポリビニルアルコール、ジアセトン変性ポリビニルアルコール等のポリビニルアルコール類などが挙げられる。
【００４０】
塗工層３を形成するバインダーのうち、ポリビニルアルコールが含まれる場合、インク吸収性および塗工層強度がより一層良好なものとなる。ポリビニルアルコールとしては、１種類のもののみを用いてもよいし、異なる鹸化度の複数種のポリビニルアルコールを使用してもよい。バインダーに含有するポリビニルアルコールの鹸化度が低すぎると、ポリビニルアルコールを含有することによる塗工層強度の向上効果が低下する。このため、鹸化度８０％以上のポリビニルアルコールを使用することが望ましい。
【００４１】
バインダー中の澱粉の含有量は、澱粉を単独で用いる場合は、顔料１００質量部に対して、０．５質量部以上５質量部以下であることが好ましい。含有量を０．５質量部以上とすることで、塗工液を塗布することにより良好な塗工面が形成されるものとなるため、より一層優れた白紙光沢度が得られるとともに、より一層塗工層強度が良好なものとなる。澱粉の含有量は、１質量部以上とすることがより好ましい。また、澱粉の含有量を５質量部以下とすることで、塗工液の粘度が好適となり、より一層優れた白紙光沢度が得られる。
【００４２】
また、バインダー中のポリビニルアルコールの含有量は、ポリビニルアルコールを単独で使用する場合は、顔料１００質量部に対して、０．５質量部以上８質量部以下であることが好ましい。含有量を０．５質量部以上とすることで、塗工液を塗布することにより良好な塗工面が形成されるものとなるため、より一層優れた白紙光沢度が得られるとともに、より一層塗工層強度が良好なものとなる。ポリビニルアルコールの含有量は、１質量部以上とすることがより好ましい。また、ポリビニルアルコールの含有量を８質量部以下とすることで、塗工液の粘度が好適となり、より一層優れた白紙光沢度が得られる。
【００４３】
ポリビニルアルコールと澱粉を併用する場合は、合計の含有量が０．５質量部以上８質量部以下であることが望ましい。含有量を０．５質量部以上とすることで、塗工液を塗布することにより良好な塗工面が形成されるものとなるため、より一層優れた白紙光沢度が得られるとともに、より一層塗工層強度が良好なものとなる。ポリビニルアルコールと澱粉の含有量の合計は、１質量部以上とすることがより好ましい。また、ポリビニルアルコールと澱粉の含有量の合計を８質量部以下とすることで、塗工液の粘度が好適となり、より一層優れた白紙光沢度が得られる。
【００４４】
塗工層３のバインダーは、ラテックス（ａ）、ラテックス（ｂ）、澱粉およびポリビニルアルコール以外に、他のバインダー材料を含むものであってもよい。他のバインダー材料としては、カゼイン、ゼラチン、大豆蛋白等の蛋白系、カルボキシメチルセルロース、ヒドロキシエチルセルロース等のセルロース系、酢酸ビニル系共重合体、アクリル系共重合体等のビニルポリマー系等が挙げられ、これらの中から１種類又は２種類以上を適宜選択して使用することができる。
【００４５】
塗工層３は、顔料の質量とバインダーの質量との比（顔料の質量／バインダーの質量比（以下「Ｐ／Ｂ比」という場合がある。））が、２以上であることが好ましく、５以上であることがより好ましく、８以上がさらに好ましい。Ｐ／Ｂ比が高いほど、塗工層３に顔料が含まれていることによるインク吸収性およびインク定着性の向上効果が高くなる。Ｐ／Ｂ比が５以上であると、インク吸収性およびインク定着性の向上効果が顕著となる。
また、塗工層３のＰ／Ｂ比は、３０以下であることが好ましく、２７以下であることがより好ましく、２５以下であることがさらに好ましい。Ｐ／Ｂ比が低いほど、塗工層３にバインダーが含まれていることによる白紙光沢度および塗工層強度の向上効果が高くなる。Ｐ／Ｂ比が２７以下であると、ギロチン断裁時の紙粉発生を抑制でき、各種加工適性が高めやすくなる。
【００４６】
［顔料］
塗工層３に使用する顔料としては、特に規定しないが、軽質炭酸カルシウム、カオリン、焼成カオリン、重質炭酸カルシウム、凝集炭酸カルシウム、タルク、硫酸カルシウム、硫酸バリウム、二酸化チタン、酸化亜鉛、アルミナ、炭酸マグネシウム、酸化マグネシウム、無定形シリカ、微粒子シリカ、コロイダルシリカ、アルミノ珪酸マグネシウム、微粒子状珪酸カルシウム、微粒子状炭酸カルシウム、ホワイトカーボン、サチンホワイト、ベントナイト、ゼオライト、セリサイト、スメクタイト等の無機顔料や、ポリスチレン樹脂、スチレン・アクリル共重合樹脂、尿素樹脂、メラミン樹脂、アクリル樹脂、塩化ビニリデン樹脂、ベンゾグアナミン樹脂、並びにこれらの微小中空粒子や貫通孔型の有機材料からなる有機顔料粒子等が挙げられ、これらの中から１種類又は２種類以上を適宜選択して使用することができる。
【００４７】
これら顔料の中でも、軽質炭酸カルシウムおよび焼成カオリンの一方または両方を使用することが好ましい。顔料が、軽質炭酸カルシウム、焼成カオリンを含有することで、インク吸収性およびインク定着性がより一層向上するとともに、発色性や白紙光沢度が向上する。
軽質炭酸カルシウムの形状としては、針状、立方状、紡錘状等がある。これらの中でも、特に針状軽質炭酸カルシウムを用いることが好ましい。なお、本発明における針状軽質炭酸カルシウムは、柱状の軽質炭酸カルシウムを含むものである。
塗工層３の顔料に占める針状軽質炭酸カルシウムおよび焼成カオリンの割合は、合計で７０質量％以上であることが望ましく、８０質量％以上であることがより好ましく、９０質量％以上であると更によい。当該範囲とすることで以下の効果が顕著になる。
【００４８】
塗工紙を製造する際には、通常、塗工層３となる塗工液を塗工して、ドライヤーなどの乾燥機を用いて温風で乾燥している。乾燥中の塗工液は、温風によって流動する。塗工液中の針状軽質炭酸カルシウムは、立方状など他の形状のものと比較して、塗工液を乾燥するための温風による塗工液の流れに沿って配列しやすい。このため、塗工層３中に針状軽質炭酸カルシウムが含まれていると、配向ムラが生じにくく、高い白紙光沢度が得られる。
また、針状軽質炭酸カルシウムは、塗工層３中において適度な空隙を形成する。このため、インクが塗工層３の表面に付着した際に、所謂毛管現象によって瞬時にインクが吸収されるものとなり、高いインク吸収性およびインク定着性が得られる。
【００４９】
針状軽質炭酸カルシウムとしては、長径と短径との比であるアスペクト比（長径／短径）が５以上のものであることが好ましく、６以上のものであることがより好ましい。針状軽質炭酸カルシウムのアスペクト比が５以上であると、塗工層３において毛管現象によるインク吸収性向上効果が得られやすくなる。また、上記アスペクト比が５以上であると、塗工層３に空隙が形成されやすくなる。これらのことから、インクジェット印刷用塗工紙１のインク吸収性、インク定着性がより一層向上する。また、針状軽質炭酸カルシウムのアスペクト比は、１０以下であることが好ましい。針状軽質炭酸カルシウムのアスペクト比が１０以下であると、塗工液の粘度が高くならず良好な塗工面が得られる。
【００５０】
なお、針状軽質炭酸カルシウムの短径および長径は、以下のようにして測定されたものである。
（短径）
試験体である針状軽質炭酸カルシウムを含有するスラリーを調製し、該スラリーをカーボン膜被覆グリッド上にキャストして透過型電子顕微鏡（ＴＥＭ）観察用試料とする。幅広の試験体を含む場合には、ガラス上にキャストした表面の走査型電子顕微鏡（ＳＥＭ）像を観察してもよい。試験体の大きさに応じて適切な倍率で電子顕微鏡画像による観察を行う。但し、試料、観察条件や倍率は、下記の条件を満たすように調整する。
（１）観察画像内の任意箇所に一本の直線Ｘを引き、該直線Ｘに対し、２０本以上の試験体が交差する。
（２）同じ画像内で該直線Ｘと垂直に交差する直線Ｙを引き、該直線Ｙに対し、２０本以上の試験体が交差する。
上記のような電子顕微鏡観察画像に対して、直線Ｘに交錯する試験体、直線Ｙに交錯する試験体の各々について少なくとも２０本（すなわち、合計が少なくとも４０本）の最大幅（短径の最大値）を読み取る。こうして上記のような電子顕微鏡画像を３組以上観察し、少なくとも４０本×３組（すなわち、少なくとも１２０本）の試験体の最大幅を読み取る。このように読み取った試験体の最大幅を平均して平均短径を求める。この平均短径を針状軽質炭酸カルシウムの短径とする。
【００５１】
（長径）
針状軽質炭酸カルシウムの長径は、短径を測定する際に使用した電子顕微鏡観察画像を解析することにより求める。すなわち、上記のような電子顕微鏡観察画像に対して、直線Ｘに交錯する試験体、直線Ｙに交錯する試験体の各々について少なくとも２０本（すなわち、合計が少なくとも４０本）の最大長さ（長径の最大値）を読み取る。こうして上記のような電子顕微鏡画像を３組以上観察し、少なくとも４０本×３組（すなわち、少なくとも１２０本）の試験体の最大長さを読み取る。このように読み取った試験体の最大長さを平均して平均長径を求める。この平均長径を針状軽質炭酸カルシウムの長径とする。
このようにして測定した針状軽質炭酸カルシウムの長径と短径とを用いて、アスペクト比（長径／短径）を算出する。
【００５２】
針状軽質炭酸カルシウムとしては、Ｘ線透過式沈降法粒度分布装置レーザー回折装置で測定された粒子径が０．３μｍ以上０．９μｍ以下であるものを用いることが好ましい。
針状軽質炭酸カルシウムの粒子径を０．３μｍ以上とすることにより、塗工層３中での針状軽質炭酸カルシウム同士の接触面積が多いものとなり、優れた塗工層強度が得られる。
針状軽質炭酸カルシウムの粒子径は０．４μｍ以上とすることがより好ましい。また、針状軽質炭酸カルシウムの粒子径を０．９μｍ以下とすることにより、塗工層３において毛管現象による表面張力が発生しやすくなり、優れたインク吸収性およびインク定着性が得られる。針状軽質炭酸カルシウムの粒子径は０．６μｍ以下とすることがより好ましい。
【００５３】
なお、本発明でいう、Ｘ線透過式沈降粒度分布装置レーザー回折装置で測定される粒子径とは、５０体積％粒子径（Ｄ５０）である。
【００５４】
また顔料が、焼成カオリンを含有する場合には、優れたインク吸収性およびインク定着性向上効果が得られ、しかも比較的高い白紙光沢度向上効果が得られる。
焼成カオリンは、カオリンを高熱処理することで、結晶水が除去され多孔質化したものであるため、粒子間の空隙のおかげで高いインク吸収性およびインク定着性が得られる。また多孔質化顔料であるため白紙光沢性は低下する傾向であるが、顔料間の空隙にバインダー成分がとりこまれることにより、比較的白紙光沢度が高くなる。
【００５５】
また、顔料が、カオリンおよび／または有機顔料粒子を含有する場合、白紙光沢度がさらに向上する。
また、顔料が、無定形シリカ、微粒子シリカ、アルミナ等の嵩比重の小さなものを含有する場合、インク吸収性およびインク定着性がさらに向上する。
【００５６】
［助剤］
塗工層３には、その他必要に応じて各種助剤が含有されていてもよい。
本発明に使用する助剤としては、ポリエチレンエマルジョン、脂肪酸の塩類やその誘導体、マイクロクリスタリンワックス等の離型剤、分散剤、消泡剤、防腐剤、粘性改良剤、着色剤、潤滑剤、耐水化剤等が挙げられ、これらの中から、１種類又は２種類以上を適宜選択して使用できる。
【００５７】
［基紙］
本発明に使用する基紙２としては、シート状のものであればよく、例えば通常のインクジェット記録用紙、印刷用塗工紙、板紙に用いられる坪量３０〜５００ｇ／ｍ２程度の紙支持体を、基紙２として好適に使用することができる。基紙２として使用する紙支持体のパルプ原料も、特に限定されるものではなく、脱墨パルプ、機械パルプ、化学パルプ等、通常の製紙方法で製造される紙のパルプ原料として一般的に用いられるパルプ原料の中から、１種類又は２種類以上を適宜選択して使用することができる。
基紙２を得るために使用する抄紙機は、特に限定されるものではなく、長網式抄紙機、短網式抄紙機、円網式抄紙機、オントップフォーマー抄紙機、ギャップフォーマー抄紙機、ヤンキー抄紙機等の従来公知の抄紙機で適宜抄紙することができる。基紙２として使用する紙支持体は、１層抄きでも多層抄きでも構わない。
【００５８】
但し、安価品を目指すのであれば、塗工層３のコート量を削減する目的で、コップ吸水度（ＪＩＳ  Ｐ  ８１４０  Ｃｏｂｂ３０）が５ｃｃ／ｍ２以上３０ｃｃ／ｍ２未満に調整された基材を、基紙２として使用するとよい。コップ吸水度が５ｃｃ／ｍ２未満になると、インク吸収性が低下する。コップ吸水度が３０ｃｃ／ｍ２以上になると白紙光沢が低下する。
【００５９】
さらに、基紙２として使用する紙支持体には、必要に応じてクリア塗工層を施して表面処理することもできる。前記紙支持体にクリア塗工層を施す場合、塗工装置としてはロッドメタリングサイズプレスコーター、ゲートロールコーター、インクラインドサイズプレスコーター等の従来公知の装置を適宜使用することができる。
【００６０】
このクリア塗工層は、接着剤を主成分とする。接着剤として、酸化澱粉、酵素変性澱粉、リン酸エステル化澱粉、カチオン化澱粉等の澱粉系、カゼイン、大豆蛋白、合成蛋白等の蛋白系、カルボキシメチルセルロース、ヒドロキシエチルセルロース等のセルロース系、ポリビニルアルコール等の合成物、スチレン・ブタジエン共重合体、メチルメタクリレート・ブタジエン共重合体等の合成ゴム系、酢酸ビニル系共重合体、アクリル系共重合体等のビニルポリマー系が挙げられ、これらの中から、１種類又は２種類以上を適宜選択して使用できる。
【００６１】
また、基紙２として使用する紙支持体は、塗工層３となる塗工液を塗工する前に、予めカレンダー処理を施して紙支持体の表面を平滑化したものであってもよい。
【００６２】
［インク定着剤］
インクジェット商業印刷機用インクには、水性顔料インクや水性染料インクなどの水性インクが使われる。これらの水性インクでの印刷物のインク定着性や発色性を向上させる目的で、塗工層３や基紙２に、インク定着剤を含有させることができる。
【００６３】
インク定着剤には、有機系と無機系がある。
有機系インク定着剤としては、例えば、水溶性或いは水性エマルジョンタイプなどが使用される。
【００６４】
具体的には、カチオン性樹脂として、ポリエチレンアミン、ポリプロピレンポリアミン、カチオン性ポリビニルピロリドン、ポリ−トリメチルアンモニウムメタクリレート、ビニルイミダゾリウムメタクロライド−ビニルピロリドン共重合体、ジアリルジメチル４級アンモニウム塩酸塩、ジシアンジアミド−ポリエチレンポリアミン、ジメチルアミノプロピルアクリルアミド共重合体、ポリアルコキシジアルキル第４級アンモニウム塩、モノアリルアミン−ジアルルアミン塩酸塩共重合体、ポリアリルアミン塩酸塩、ジシアンジアミド−ホルマリン重縮合体、エピクロルヒドリン−ジメチルアミン付加重合物、ジメチルジアリルアンモニウムクロライド・ＳＯ２共重合体、ジアリルアミン塩・ＳＯ２共重合体、ジメチルジアリルアンモニウムクロライド重合物、アリルアミン塩の重合物、ジアルキルアミノエチル（メタ）アクリレート４級塩重合物、アクリルアミド−ジアリルアミン塩共重合体等が挙げられ、１種あるいは２種以上を併用しても良い。これらカチオン性樹脂の分子量は、特に限定するものではないが、高分子量となるとインク吸収性が低下するため、分子量３０，０００以下のものの使用が望ましい。
【００６５】
無機系インク定着剤としては、例えば、マグネシウム、アルミニウム、カルシウム、スカンジウム、チタン、バナジウム、マンガン、鉄、ニッケル、銅、亜鉛、ガリウム、ゲルマニウム、ストロンチウム、イットニウム、ジルコニウム、モリブデン、インジウム、バリウム、ランタン、セリウム、プラセオジミウム、ネオジミウム、サマリウム、ユーロピウム、ガドリニウム、ジスロプロシウム、エルビウム、イッテルビウム、ハフニウム、タングステン、ビスマスから選択される金属塩または錯体が挙げられる。
【００６６】
インク定着剤の使用量は、基紙２に内添する場合、基紙２に使用するパルプ１００質量％に対して、０．１質量％以上１質量％以下であることが望ましい。インク定着剤を基紙２の表面に塗工する場合には、インク定着剤の付着量が０．０２ｇ／ｍ２以上５．０ｇ／ｍ２以下であることが望ましい。どちらの場合も、インク定着剤の使用量を下限値以上とすることで、インク定着剤を含有させることによる効果が十分に得られる。また、どちらの場合もインク定着剤の使用量が上限値以下であると、インク定着剤の基紙表面のプロファイルムラに起因するインク吸収ムラの発生を抑制できる。
【００６７】
また、インク定着剤を塗工層３に含有させる場合には、顔料１００質量％に対して１質量％以上１５質量％以下の範囲とすることが好ましい。インク定着剤の含有量を１質量％以上とすることにより、インク定着剤によって得られる効果を確実にすることができる。
一方、インク定着剤の含有量を１５質量％以下とすることにより、インク定着剤を含有させることによるインク吸収性の低下を防ぎ、優れた印字品質が得られる。
【００６８】
［塗工および仕上］
図１に示すインクジェット印刷用塗工紙１は、基紙２の一方の面２ａおよび他方の面２ｂ上にそれぞれ、塗工層３となる塗工液を塗工して、乾燥する方法を用いて製造できる。
塗工液は、顔料と、バインダーと、水などの溶媒とを混合し、一般的に固形分濃度が１０〜６５質量％程度となるように調製することにより得られる。
【００６９】
塗工液は、基紙２上に好ましくは乾燥重量で３〜４０ｇ／ｍ２、より好ましくは５〜２０ｇ／ｍ２になるように塗工する。塗工層３を形成する装置としては、ブレードコーター、ロールコーター、エアーナイフコーター、ロッドコーター、カーテンコーター、スプレーコーター、バーコーター、グラビアコーター、ゲートロールコーター、ダイコーター等の従来公知の塗工装置の中から適宜選択して使用することができる。
【００７０】
塗工後、基紙２上の湿潤状態の塗工層を乾燥させる方法としては、熱風乾燥、蒸気乾燥、ガスヒーター乾燥、電気ヒーター乾燥、赤外線ヒーター乾燥等の従来公知の乾燥方法の中から適宜選択して使用することができる。
また、塗工層３を形成した後、カレンダー処理により、平滑化しても良い。カレンダー処理装置としては、グロスカレンダー、スーパーカレンダー、ソフトカレンダーなどが挙げられ、熱を加えながら平滑化処理する熱カレンダーを用いることもできる。
【００７１】
図１に示すインクジェット印刷用塗工紙１は、基紙２上に、ガラス転移点が１０℃以上６０℃以下のラテックス（ａ）を含むバインダーを含有する塗工層３を有している。このため、白紙光沢度が高く、かつ優れたインク吸収性、インク定着性、塗工層強度を有するものとなる。
したがって、図１に示すインクジェット印刷用塗工紙１は、インクジェット商業印刷機を用いて、高速で写真画像や図柄を含む印刷物を印刷する場合に、好ましく利用できる。
例えば、図１に示すインクジェット印刷用塗工紙１に、インクジェット商業印刷機を用いて印刷することで、広告やカタログ、パッケージ分野や物流分野で使用される箱や封筒等となる高品質な印刷物が得られる。
【００７２】
また、図１に示すインクジェット印刷用塗工紙１は、写真画像や図柄をオフセット印刷した後、可変情報のみをインクジェット印刷機を用いて印刷するコンポジット印刷を行なう場合にも、好適に使用できる。
【００７３】
「第２実施形態」
図２は、本発明のインクジェット印刷用塗工紙の他の例を説明するための概略断面図である。図２に示すインクジェット印刷用塗工紙１１は、基紙１２上の一方の面１２ａおよび他方の面１２ｂに、それぞれ塗工層１３、１３を有するものである。
図２に示すインクジェット印刷用塗工紙１１において基紙１２は、図１に示すインクジェット印刷用塗工紙１の基紙２と同じものであるので、説明を省略する。
【００７４】
図２に示す塗工層１３は、基紙１２上に形成された最表面塗工層１３ｂと、最表面塗工層１３ｂと基紙１２との間に形成された１層の下塗り塗工層１３ａとからなる。最表面塗工層１３ｂおよび下塗り塗工層１３ａは、それぞれ顔料及びバインダーを含有している。
塗工層１３は、Ｔｇ点が１０℃以上６０℃以下のラテックス（ａ）を含むものである。
【００７５】
ラテックス（ａ）は、最表面塗工層１３ｂにのみ含まれていてもよいし、最表面塗工層１３ｂと下塗り塗工層１３ａの両方に含まれていてもよい。したがって、塗工層１３を形成している最表面塗工層１３ｂおよび下塗り塗工層１３ａの厚みや材料は、それぞれ異なっていてもよいし、同じであってもよい。また、ラテックス（ａ）が、最表面塗工層１３ｂと下塗り塗工層１３ａの両方に含まれている場合、各層のラテックス（ａ）の含有量は、それぞれ異なっていてもよいし、同じであってもよい。
【００７６】
図２に示すインクジェット印刷用塗工紙１１において、最表面塗工層１３ｂの含有するラテックス（ａ）の含有量が多いほど、優れたインク定着性、インク吸収性および白紙光沢度が得られる。
図２に示すインクジェット印刷用塗工紙１１において、最表面塗工層１３ｂの下層に形成された下塗り塗工層１３ａの含有するラテックス（ａ）の含有量が多いほど、優れたインク吸収性が得られる。
また、最表面塗工層１３ｂと下塗り塗工層１３ａの両方に、ラテックス（ａ）が含まれている場合、白紙光沢度、インク吸収性、インク定着性および塗工層強度のバランスが良好なものとなり、好ましい。
【００７７】
図２に示すインクジェット印刷用塗工紙１１において、塗工層１３の含有するラテックス（ａ）以外の成分の好ましい態様については、図１に示すインクジェット印刷用塗工紙１の塗工層３と同様である。また、塗工層１３の含有するラテックス（ａ）以外の成分については、最表面塗工層１３ｂまたは下塗り塗工層１３ａにのみ含まれていてもよいし、最表面塗工層１３ｂと下塗り塗工層１３ａの両方に含まれていてもよい。また、ラテックス（ａ）以外の成分についても、最表面塗工層１３ｂと下塗り塗工層１３ａの両方に含まれている場合、各層の含有量は、それぞれ異なっていてもよいし、同じであってもよい。
【００７８】
図２に示すインクジェット印刷用塗工紙１１を製造する方法としては、塗工層１３を形成する工程以外は、図１に示すインクジェット印刷用塗工紙１と同様の方法を用いることができる。
図２に示すインクジェット印刷用塗工紙１１は、例えば、基紙１２の一方の面１２ａおよび他方の面１２ｂ上に、それぞれ下塗り塗工層１３ａとなる塗工液を塗工して乾燥し、その後、最表面塗工層１３ｂとなる塗工液を塗工して乾燥する方法を用いて製造できる。
下塗り塗工層１３ａまたは最表面塗工層１３ｂとなる塗工液を塗工して乾燥する方法としては、図１に示すインクジェット印刷用塗工紙１における塗工層３となる塗工液を塗工して乾燥する方法を用いることができる。
【００７９】
図２に示すインクジェット印刷用塗工紙１１は、基紙１２上に、ガラス転移点が１０℃以上６０℃以下のラテックス（ａ）を含むバインダーを含有する塗工層１３を有している。したがって、図２に示すインクジェット印刷用塗工紙１１は、図１に示すインクジェット印刷用塗工紙１と同様に、白紙光沢度が高く、かつ優れたインク吸収性、インク定着性、塗工層強度を有するものとなる。
【００８０】
「他の例」
本発明のインクジェット印刷用塗工紙は、上述した第１実施形態および第２実施形態に記載のものに限定されない。
例えば、塗工層３、１３は、図１および図２に示すように、基紙２、１２の一方の面２ａ、１２ａと他方の面２ｂ、１２ｂの両面に存在していてもよいし、一方の面２ａ、１２ａのみに存在していてもよい。
また、図１および図２に示すように、基紙２、１２の両面に塗工層３、１３を設ける場合、一方の面２ａ、１２と他方の面２ｂ、１２ｂに形成した塗工層３、１３は同じものであってもよいが、異なるものであってもよい。
【００８１】
また、図２に示すインクジェット印刷用塗工紙１１では、下塗り塗工層１３ａが１層である場合を例に挙げて説明したが、下塗り塗工層１３ａは２層以上であってもよい。すなわち、塗工層１３は、２層からなるものであってもよいし、３層以上の層からなる積層体であってもよい。
【００８２】
また、本発明のインクジェット印刷用塗工紙は、印刷後の表面に接着剤層を設けるダイレクト葉書（４面や６面等）用として使用することもできる。
また、本発明のインクジェット印刷用塗工紙が、塗工層の設けられていない面を有する場合、塗工層の設けられていない面に対して、公知の加工を適宜行なってもよい。具体的には例えば、本発明のインクジェット印刷用塗工紙の塗工層の設けられていない面側に、各種の粘着剤層を設けたり、擬似接着層を設けたり、接着剤層を介して別のシートを張り合わせて積層体を形成したりしてもよい。
【実施例】
【００８３】
以下に、具体例を挙げて本発明を説明するが、本発明はこれらによって制約を受けるものではない。なお、製造例、実施例、比較例において％および部とあるものはすべて質量％および質量部を示す。
【００８４】
「粒子形状観察」
走査型電子顕微鏡（日立社製Ｓ−３５００Ｎ）による写真撮影を行い、倍率７０００倍にて粒子形状を観察した。
【００８５】
「粒径測定」
Ｘ線透過式沈降法粒度分布装置（ＳｅｄｉＧｒａｐｈ５１００  マイクロメリテックス社製）による粒度分布を測定した。累積体積が１０％、５０％、９０％に相当する粒径をＤ１０、Ｄ５０、Ｄ９０として、５０体積％（Ｄ５０）の粒子径を平均粒子径とした。
【００８６】
「軽質炭酸カルシウムの短径・長径の測定」
軽質炭酸カルシウムの短径・長径は、上述した測定方法により測定した。
【００８７】
「材料」
以下に示す実施例および比較例においてバインダーおよび顔料に使用した材料は、以下の通りである。
「バインダー」
＜ラテックス（ａ）＞
（ａ１）スチレン−ブタジエン共重合体ラテックス（商品名：ＰＢ２４０７、日本エイアンドエル製、Ｔｇ点＝４０℃、粒子径＝１９０ｎｍ）
（ａ２）スチレン−ブタジエン共重合体ラテックス（商品名：０５９７Ｃ、ＪＳＲ製、Ｔｇ点＝２８℃、粒子径＝１２５ｎｍ）
（ａ３）スチレン−ブタジエン共重合体ラテックス（商品名：Ｎｉｐｏｌ２５０７Ｈ、日本ゼオン製、Ｔｇ点＝５８℃、粒子径＝２５０ｎｍ）
（ａ４）アクリロニトリル−ブタジエン共重合体ラテックス（商品名：Ｎｉｐｏｌ１５７７、日本ゼオン製、Ｔｇ点＝２６℃、粒子径＝４０ｎｍ）
【００８８】
＜ラテックス（ｂ）＞
（ｂ１）スチレン−ブタジエン共重合体ラテックス（商品名：ＯＪ３０００Ｎ、ＪＳＲ社製、Ｔｇ点＝−３７℃、粒子径＝９０ｎｍ）
（ｂ２）スチレン−ブタジエン共重合体ラテックス（商品名：０５８９、ＪＳＲ製、Ｔｇ点＝０℃、粒子径＝２２０ｎｍ）
＜その他ラテックス＞
（ｃ１）スチレン−ブタジエン共重合体ラテックス（商品名：ＮｉｐｏｌＶ１００４、日本ゼオン製、Ｔｇ点＝８５℃、粒子径＝３００ｎｍ）
＜その他＞
（ｄ１）酸化澱粉（商品名：エースＡ、王子コンスターチ社製）
（ｄ２）ポリビニルアルコール（商品名：デンカポパールＫ１７Ｃ、電気化学工業株式会社製）
【００８９】
「顔料」
（ｅ１）針状軽質炭酸カルシウム（商品名＝ＴＰ−１２３ＣＳ、奥多摩工業社製、粒子径＝０．４５μｍ、短径０．２９μｍ、長径２．４μｍ、アスペクト比８．３）
（ｅ２）焼成カオリン（商品名＝アルファテックス、イメリスミネラルズ・ジャパン製、粒子径＝０．４８μｍ）
（ｅ３）立方体軽質炭酸カルシウム（商品名＝ブリリアントＳ−１５、白石工業製、粒子径＝０．４２μｍ）
【００９０】
実施例１「基紙の作成」
ＬＢＫＰ（ＣＳＦ４６０ｍｌ）１００％からなるパルプスラリーに、填料としてタルクを支持体灰分が５％となるように添加した。その後、パルプ固形分に対して硫酸アルミニウム０．９７％、カチオン澱粉０．３％、アルキルケテンダイマーサイズ剤（商品名：サイズパインＫ−２８７、荒川化学社製）０．１５％、ポリアクリルアミド（商品名：リアライザーＲ−３００、ソーマル社製）０．０７％を順次添加し、紙料を調製した。得られた紙料をオントップツインワイヤー抄紙機で抄紙し、さらにゲートロールサイズプレス装置で酸化澱粉（商品名：エースＡ、王子コーンスターチ社製）を両面で２．０ｇ／ｍ２（固形分）塗布・乾燥し、クリア塗工層を形成した。その後、マシンカレンダーで平滑化処理を施して坪量８６ｇ／ｍ２の基紙を得た。
【００９１】
「塗工液の調製」
下記顔料に下記バインダーと水を加えて、固形分濃度が５０％の塗工液を調製した。なお、以下に示すバインダー材料の添加部数は、固形物換算の顔料１００質量部に対する添加部数を意味する。
【００９２】
顔料として、（ｅ１）針状軽質炭酸カルシウム９０部と、（ｅ２）焼成カオリン１０部とを用いた。
バインダーとして、（ｄ１）酸化澱粉２部、（ｂ１）スチレン−ブタジエン共重合体ラテックス３．５部、（ａ１）スチレン−ブタジエン共重合体ラテックス２０部を用いた。
【００９３】
「インクジェット印刷用塗工紙の作製」
前記基紙上にブレードコーターを用いて、片面の乾燥重量で２０ｇ／ｍ２になるように前記塗工液を両面に塗工し、乾燥した。この後、スーパーカレンダーを用いて、線圧６０ｋｇ／ｃｍ、２ニップの条件で平滑化処理を施して、坪量１２６ｇ／ｍ２のインクジェット印刷用塗工紙を得た。
【００９４】
実施例２
（ａ１）スチレン−ブタジエン共重合体ラテックスの添加部数を３部に変える以外は、実施例１と同様にしてインクジェット印刷用塗工紙を得た。
【００９５】
実施例３
（ｂ１）スチレン−ブタジエン共重合体ラテックスの添加部数を０部とし、（ａ１）スチレン−ブタジエン共重合体ラテックスの添加部数を２３．５部に変更する以外は、実施例１と同様にしてインクジェット印刷用塗工紙を得た。
実施例４
（ａ１）スチレン−ブタジエン共重合体ラテックスの添加部数を１０部に変える以外は、実施例１と同様にしてインクジェット印刷用塗工紙を得た。
【００９６】
実施例５
（ａ１）スチレン−ブタジエン共重合体ラテックスの添加部数を３０部に変える以外は、実施例１と同様にしてインクジェット印刷用塗工紙を得た。
実施例６
（ａ１）スチレン−ブタジエン共重合体ラテックスの添加部数を４５部に変える以外は、実施例１と同様にしてインクジェット印刷用塗工紙を得た。
【００９７】
実施例７
（ａ１）スチレン−ブタジエン共重合体ラテックスに代えて（ａ２）スチレン−ブタジエン共重合体ラテックス用いたこと以外は、実施例１と同様にしてインクジェット印刷用塗工紙を得た。
実施例８
（ａ１）スチレン−ブタジエン共重合体ラテックスに代えて（ａ３）スチレン−ブタジエン共重合体ラテックス用いたこと以外は、実施例１と同様にしてインクジェット印刷用塗工紙を得た。
【００９８】
実施例９
（ａ１）スチレン−ブタジエン共重合体ラテックスに代えて（ａ４）アクリロニトリル−ブタジエン共重合体ラテックスを用いたこと以外は、実施例１と同様にしてインクジェット印刷用塗工紙を得た。
実施例１０
バインダーとして用いる（ｄ１）酸化澱粉の添加部数を０部に変える以外は、実施例１と同様にしてインクジェット印刷用塗工紙を得た。
【００９９】
実施例１１
顔料を（ｅ１）針状軽質炭酸カルシウム６０部と、（ｅ３）立方体軽質炭酸カルシウム３０部と、（ｅ２）焼成カオリン１０部とに変える以外は、実施例１と同様にしてインクジェット印刷用塗工紙を得た。
【０１００】
実施例１２
顔料を（ｅ３）立方体軽質炭酸カルシウム９０部と、（ｅ２）焼成カオリン１０部とに変える以外は、実施例１と同様にしてインクジェット印刷用塗工紙を得た。
【０１０１】
実施例１３
顔料を（ｅ２）焼成カオリン１００部のみに変える以外は、実施例１と同様にしてインクジェット印刷用塗工紙を得た。
【０１０２】
実施例１４
顔料を（ｅ１）針状軽質炭酸カルシウム１０部と、（ｅ２）焼成カオリン９０部とに変える以外は、実施例１と同様にしてインクジェット印刷用塗工紙を得た。
【０１０３】
実施例１５
バインダーのその他の添加物である（ｄ１）酸化澱粉２部を（ｄ２）ポリビニルアルコール５部に変える以外は、実施例１と同様にしてインクジェット印刷用塗工紙を得た。
【０１０４】
実施例１６
バインダーのその他の添加物である（ｄ１）酸化澱粉２部を（ｄ１）酸化澱粉１部と（ｄ２）ポリビニルアルコール４部に変える以外は、実施例１と同様にしてインクジェット印刷用塗工紙を得た。
【０１０５】
比較例１
（ａ１）スチレン−ブタジエン共重合体ラテックスに代えて、ラテックス（ｂ）である（ｂ２）スチレン−ブタジエン共重合体ラテックスを用いたこと以外は、実施例１と同様にしてインクジェット印刷用塗工紙を得た。
比較例２
（ａ１）スチレン−ブタジエン共重合体ラテックスに代えて（ｃ１）スチレン−ブタジエン共重合体ラテックスを用いたこと以外は、実施例１と同様にしてインクジェット印刷用塗工紙を得た。
【０１０６】
比較例３
（ｂ１）スチレン−ブタジエン共重合体ラテックスを１３．５部にし、ラテックス（ａ）の添加部数を０部に変える以外は、実施例１と同様にしてインクジェット印刷用塗工紙を得た。
比較例４
（ａ１）スチレン−ブタジエン共重合体ラテックスの添加部数を０部に変える以外は、実施例１と同様にしてインクジェット印刷用塗工紙を得た。
【０１０７】
実施例１〜１５、比較例１〜４において使用したラテックス（ａ）、ラテックス（ｂ）、その他ラテックスのＴｇ、バインダーの添加部数、ラテックス（ｂ）とラテックス（ａ）との質量比（ｂ：ａ）、ラテックス（ａ）の粒径および種類、顔料中の針状軽質炭酸カルシウムおよび焼成カオリンの含有量（％）を表１に示す。表１において「ＳＢＲ」は、スチレン−ブタジエン共重合体ラテックスである。「ＮＢＲ」は、アクリロニトリル−ブタジエン共重合体ラテックスである。表１に示す針状軽質炭酸カルシウムおよび焼成カオリンの含有量、バインダーの添加部数は、固形分換算したものである。また、表１においてはラテックス（ｂ２）の添加部数およびＴｇを括弧内に記載した。
【０１０８】
【表１】
2015057316.tif 000003
【０１０９】
実施例、比較例で得られたインクジェット印刷用塗工紙について、下記の評価を行い、その結果を表２に示した。
【０１１０】
「白紙光沢度」
ＪＩＳ  Ｐ８１４２に準拠して、７５度における白紙面の光沢度を測定した。
【０１１１】
「インクジェット印刷適性」
（インク吸収性の評価）
得られたインクジェット印刷用塗工紙にラインヘッド搭載カラーラベルプリンター（ＬＸ−Ｐ５５００顔料インクモデル、Ｃａｎｏｎ製）でブラックベタ印刷と文字印刷を行ない、その印刷部分を目視評価した。
【０１１２】
◎：ベタ印刷部分にムラなし。文字と白紙部にニジミなし。良好。
○：ベタ印刷部分にムラ、文字部から白紙部にインクのニジミが若干みられるが、使用上問題のないレベル。
△：ベタ印刷部分にムラ、文字部から白紙部にインクのニジミが見られるレベル（使用するプリンターの設定を変更すれば使用可能なレベル）。
×：ベタ印刷部分全面にムラ、文字そのものが潰れ文字の形状が判別できないレベル（使用するプリンターの設定を変更しても使用不能なレベル）。
【０１１３】
（インク定着性の評価）
上記インク吸収性の評価と同様にして、インクジェット印刷用塗工紙に、ラインヘッド搭載カラーラベルプリンター（ＬＸ−Ｐ５５００顔料インクモデル、Ｃａｎｏｎ製）でブラックベタ印刷と文字印刷を行なった。印刷終了後、１分後に、１×５ｃｍサイズのゼロックス用紙を人差し指に巻きつけ、一定の力で、印刷面を擦り取った。
【０１１４】
◎：擦りとった印刷部のインク剥がれが、まったく見られないレベル。良好。
○：擦りとった印刷部のインク剥がれが、少量見られるものの極僅かで、使用上問題のないレベル。
△：擦りとった印刷部のインク剥がれがあるが、下地の白紙部が露出するまでには至らないレベル（評価には乾燥機を有さないプリンターで評価しているが、印刷後に乾燥機を有する状態で使用する場合、乾燥の条件を調節すれば使用可能なレベル）。
×：擦りとった印刷部のインクが殆ど剥がれ取られ、下地の白紙部が露出しているレベル。
【０１１５】
（塗工層強度）
得られたインクジェット印刷用塗工紙を用いて、ＲＩ印刷試験機（明製作所製）で、印刷インキ（商品名：ＦｕｓｉｏｎＧ  ＥＺ  墨  Ｎ、ＤＩＣ  Ｃｏｒｐｏｒａｔｉｏｎ社製）を、１ｍｌ使用して印刷を行い、印刷面のピッキングの程度を目視評価した。
◎：ピッキングが全く発生せず、良好。
○：ピッキングが少し発生するが、実用上問題ないレベル。
△：ピッキングが発生し、断裁等の処理時に負担が大きいが、実施上問題のないレベル。
×：ピッキングが多く発生し、劣る。
【０１１６】
【表２】
2015057316.tif 000004
【０１１７】
表２から明らかなように、本発明のインクジェット印刷用塗工紙は、白紙光沢度に優れ、インクジェット適性に優れるものであった。
より詳細には、実施例１、４は、実施例２と比較してインク吸収性および白紙光沢度が良好であり、実施例６と比較してインク吸収性が良好であった。これは、実施例１、４が、ラテックス（ａ）を５質量部以上４０質量部以下含有し、ラテックス（ｂ）とラテックス（ａ）との質量比（ｂ：ａ）が１：１〜１：６であるためと推定される。
また、ラテックス（ｂ）を含む実施例１、４は、ラテックス（ｂ）を含まない実施例３と比較して塗工層強度が良好であった。
【０１１８】
また、ラテックス（ｂ）とラテックス（ａ）との質量比（ｂ：ａ）が１：１〜１：６である実施例１、４は、ラテックス（ａ）の多い実施例５と比較してインク吸収性が良好であった。
ラテックス（ａ）の粒子径が、１５０ｎｍ以上２５０ｎｍ以下である実施例１、４は、ラテックス（ａ）の粒子径が上記範囲未満である実施例７、９と比較して、インク吸収性、インク定着性および白紙光沢度が良好であった。また、実施例１、４は、ラテックス（ａ）の粒子径が上記範囲を超える実施例８と比較して塗工層強度が良好であった。
澱粉を含有する実施例１は、澱粉を含有しない実施例１０と比較して、塗工層強度が良好であった。ポリビニルアルコールを含有する実施例１５は、ポリビニルアルコールを含有しない実施例１０と比較して、塗工層強度が良好であった。またポリビニルアルコールと澱粉を含有する実施例１６も、ポリビニルアルコールを含有しない実施例１０と比較して、塗工層強度が良好であった。
【０１１９】
バインダー組成が同じである実施例１、１１〜１４を対比すると、顔料の組成により以下の傾向が得られることがわかる。
顔料に占める針状軽質炭酸カルシウムおよび焼成カオリンの割合が、合計で７０質量％以上である実施例１、１１、１３、１４は、上記範囲未満である実施例１２と比較してインク吸収性が良好であった。また顔料に占める針状軽質炭酸カルシウムの割合が、７０質量％以上である実施例１は、上記範囲未満である実施例１１〜１４と比較して塗工層強度が良好であった。また、顔料に占める焼成カオリンの割合が、７０質量％以上である実施例１３、１４は、上記範囲未満である実施例１、１１、１２と比較してインク吸収性およびインク定着性が良好であった。
【０１２０】
比較例１、３は、ラテックスのＴｇ点が低いため、インク吸収性およびインク定着性が不十分であった。
また、比較例２は、ラテックスのＴｇ点が高いため、インク吸収性およびインク定着性は良好であったが、塗工層強度が不十分であった。
比較例４は、ラテックスのＴｇ点が低く、バインダーの添加部数も少ないものであり、インク定着性が不十分であった。
【符号の説明】
【０１２１】
１、１１：インクジェット印刷用塗工紙、２、１２：基紙、２ａ、１２ａ：一方の面、２ｂ、１２ｂ：他方の面、３、１３：塗工層、１３ａ：下塗り塗工層、１３ｂ：最表面塗工層。
【図１】
2015057316.tif 000005
【図２】
2015057316.tif 000006